【手続補正書】
【提出日】平成20年8月28日(2008.8.28)
【手続補正１】
【補正対象書類名】特許請求の範囲
【補正対象項目名】全文
【補正方法】変更
【補正の内容】
【特許請求の範囲】
【請求項１】
ポリエチレンテレフタレートポリマー及び２０％又はそれ以下の改質剤により改質されるコポリマーを含むポリマー粒子のバルクであって、前記粒子が７５％を超える未使用ポリエステルポリマーを含むと共に、
Ａ）少なくとも０．７２ｄＬ／ｇのＩｔ．Ｖ．及び
Ｂ）１０ｐｐｍ又はそれ以下の残留アセトアルデヒド、及び
Ｃ）少なくとも二つの融解ピークの一つが１４０℃〜２２０℃の範囲内のピーク温度を有すると共に、少なくとも絶対値１Ｊ／ｇの融解吸熱面積を有する低ピーク融点である少なくとも二つの融解ピーク、
を有するバルク状ポリマー粒子。
【請求項２】
７ｐｐｍ又はそれ以下の残留アセトアルデヒド含量を有する請求項１に記載の粒子。
【請求項３】
３ｐｐｍ又はそれ以下の残留アセトアルデヒド含量を有する請求項１に記載の粒子。
【請求項４】
粒子が２０％範囲内の結晶化度及び以下の式：
Ｔcmax＝５０％−ＣＡ−ＯＨ
（式中、ＣＡは、カルボン酸残基１００モル％に対するテレフタル酸残基以外のすべてのカルボン酸残基の全体モル％であり、ＯＨはヒドロキシル官能性化合物残基１００モル％に対するエチレングリコール残基以外のすべてのヒドロキシル官能性化合物残基の全体モル％である）
により定義される最大結晶化度Ｔcmaxを有する請求項１に記載の粒子。
【請求項５】
粒子を水中で結晶化させる請求項４に記載の粒子。
【請求項６】
低融点が少なくとも１５０℃であり、２１０℃を超えない請求項１に記載の粒子。
【請求項７】
低融点が少なくとも１６０℃であり、２００℃を超えない請求項６に記載の粒子。
【請求項８】
低融点が１９０℃を超えない請求項１に記載の粒子。
【請求項９】
結晶化度が２５％〜４５％の範囲にある請求項１に記載の粒子。
【請求項１０】
結晶化度が３０％〜４０％の範囲にある請求項１に記載の粒子。
【請求項１１】
粒子を水中で結晶化させる請求項１０に記載の粒子。
【請求項１２】
粒子の数平均重量が１００粒子当り少なくとも１．０ｇであり、１００粒子当り１００ｇ以下である請求項１に記載の粒子。
【請求項１３】
粒子が運送用コンテナ中に含有される請求項１に記載の粒子。
【請求項１４】
粒子を貯蔵サイロ中に貯蔵させるか、又は乾燥機ホッパー中に含有させる請求項１に記載の粒子。
【請求項１５】
ポリマーのＩｔ．Ｖ．が０．７５ｄＬ／ｇから１．１ｄＬ／ｇまでの範囲にある請求項１に記載の粒子。
【請求項１６】
少なくとも９５％のポリマーが未使用ポリマーである請求項１に記載の粒子。
【請求項１７】
ポリエステルポリマーが、ポリエステルポリマー中のカルボン酸成分残基１００モル％及びヒドロキシル成分残基１００モル％に対して、
（ａ）テレフタル酸、テレフタル酸誘導体、ナフタレン−２，６−ジカルボン酸、ナフタレン−２，６−ジカルボン酸誘導体又はそれらの混合物の少なくとも９０モル％の残基を含むカルボン酸成分及び
（ｂ）エチレングリコール又はプロパンジオールの少なくとも９０モル％の残基を含むヒドロキシル成分、
を含む請求項１に記載の粒子。
【請求項１８】
ポリエステルポリマーが、ポリエステルポリマー中のカルボン酸成分残基１００モル％及びヒドロキシル成分残基１００モル％に対して、
（ａ）テレフタル酸及び／又はテレフタル酸誘導体の少なくとも９５モル％の残基を含むカルボン酸成分並びに
（ｂ）エチレングリコールの少なくとも９５モル％の残基を含むヒドロキシル成分
を含む請求項１に記載の粒子。
【請求項１９】
１６０℃〜２１０℃の範囲内の低ピーク融点、２５％〜４５％の範囲にある結晶化度を有し、粒子の数平均重量が１００粒子当り少なくとも１．０ｇであり、１００粒子当り１００ｇを超えず、残留アセトアルデヒド含量が７ｐｐｍ又はそれ以下である請求項１に記載の粒子。
【請求項２０】
ポリマーのＩｔ．Ｖ．が０．７５ｄＬ／ｇ〜１．１ｄＬ／ｇまでの範囲にあり、少なくとも９５％のポリマーが未使用ポリマーであり、２ｐｐｍ又はそれ以下の残留アセトアルデヒドを含む請求項１９に記載の粒子。
【請求項２１】
低ピーク融点がショルダーである請求項１に記載の粒子。
【請求項２２】
粒子のＩｔ．Ｖ．が０．７８ｄＬ／ｇ〜１．１ｄＬ／ｇの範囲にある請求項１に記載の粒子。
【請求項２３】
粒子のＩｔ．Ｖ．が０．８１ｄＬ／ｇ〜１．２ｄＬ／ｇの範囲にある請求項１に記載の粒子。
【請求項２４】
粒子が運送用コンテナ中に含有され、そして粒子が固相重合しない請求項１に記載の粒子。
【請求項２５】
粒子を水中で結晶化させる請求項１に記載の粒子。
【請求項２６】
Ａ）乾燥ゾーンでポリマー粒子を乾燥して乾燥粒子を製造し、
Ｂ）乾燥粒子を溶融ゾーン中に導入し、
Ｃ）溶融加工ゾーンでポリエステルポリマー粒子を融解し、そして
Ｄ）溶融ポリマーから物品を形成すること、
を含むポリマー粒子を溶融加工する方法であって、乾燥ゾーン中に導入される前記ポリマー粒子が、ポリマー中のヒドロキシル残基１００モル％に対して少なくとも８０モル％のエチレングリコール残基を含有するポリエステルポリマーを含むと共に、前記粒子が少なくとも７５％の未使用ポリエステルポリマーを含み、少なくとも０．７２ｄＬ／ｇのＩｔ．Ｖ．、１０ｐｐｍ又はそれ以下の残留アセトアルデヒド含量を有すると共に、
（ｉ）少なくとも二つの融解ピークの一つが１４０℃〜２２０℃の範囲内にあると共に、少なくとも絶対値１Ｊ／ｇの融解吸熱面を有する低ピーク融点である少なくとも二つの融解ピークを有するか、又は
（ｉｉ）少なくとも一つが、ＤＳＣ第一加熱走査で測定した場合に、２００℃又はそれ以下の温度で吸熱方向にある基線から外れる加熱曲線を有する１つ又はそれ以上の融解ピークを有するポリマー粒子の溶融加工方法。
【請求項２７】
物品がボトル予備成形物である請求項２６に記載の方法。
【請求項２８】
粒子を１５０℃〜１９０℃の範囲内の温度で乾燥する請求項２６に記載の方法。
【請求項２９】
乾燥機中に導入する粒子が７ｐｐｍ又はそれ以下のアセトアルデヒド含量を有する請求項２６に記載の方法。
【請求項３０】
溶融加工ゾーン中に導入する粒子が３ｐｐｍ又はそれ以下のアセトアルデヒド含量を有する請求項２６に記載の方法。
【請求項３１】
乾燥機中に導入する粒子が２１０℃又はそれ以下の低ピーク融点を有する請求項２６に記載の方法。
【請求項３２】
結晶化度が２５％〜４５％の範囲にある請求項２６に記載の方法。
【請求項３３】
ポリエステルポリマーが、ポリエステルポリマー中のカルボン酸成分残基１００モル％及びヒドロキシル成分残基１００モル％に対して、
（ａ）テレフタル酸、テレフタル酸誘導体、ナフタレン−２，６−ジカルボン酸、ナフタレン−２，６−ジカルボン酸誘導体又はそれらの混合物の少なくとも９５モル％の残基を含むカルボン酸成分並びに
（ｂ）エチレングリコール又はプロパンジオールの少なくとも９５モル％の残基を含むヒドロキシル成分
を含む請求項２６に記載の方法。
【請求項３４】
乾燥ゾーン中に導入する粒子が２１０℃又はそれ以下の範囲内の低ピーク融点、３０％〜４５％の範囲にある結晶化度を有し、粒子の数平均重量が１００粒子当り少なくとも１．０ｇであり、ポリマーのＩｔ．Ｖ．が０．７５ｄＬ／ｇ〜１．１ｄＬ／ｇまでの範囲にあり、少なくとも８９％のポリマーが未使用ポリマーである請求項２６に記載の方法。
【請求項３５】
溶融加工ゾーンが射出成形機のバレルである請求項２６に記載の方法。
【請求項３６】
溶融加工ゾーンが押出成形機のバレルであり、そして物品がフィルム又はシートである請求項２６に記載の方法。
【請求項３７】
粒子が固相重合しない請求項２６に記載の方法。
【請求項３８】
溶融加工ゾーンが押出成形機のバレルであり、そして物品がプロフィール押出製品である請求項２６に記載の方法。
【請求項３９】
粒子を水中で結晶化させる請求項２６に記載の方法。
【請求項４０】
Ａ）存在する場合、粒子を乾燥ゾーン中に導入し、
Ｂ）粒子を溶融加工ゾーン中に供給するか、又は乾燥機が存在する場合には乾燥粒子を溶融加工ゾーン中に供給し、
Ｃ）溶融加工ゾーン中で粒子を融解し、そして
Ｄ）融解生成物から物品を形成すること、
を含むポリエステルポリマー粒子を溶融加工する方法であって、溶融加工ゾーン中、又は存在する場合には乾燥ゾーン中に導入する前記ポリマー粒子が、ポリマー中のヒドロキシル残基に対して少なくとも８０モル％のエチレングリコール残基を含有すると共に、前記粒子が、少なくとも７５％の未使用ポリエステルポリマーを含み、少なくとも０．７２ｄｌ／ｇのＩｔ．Ｖ．を有し、そして２０％の範囲内の結晶化度及び以下の式：
Ｔcmax＝５０％−ＣＡ−ＯＨ
（式中、ＣＡはカルボン酸残基１００モル％に対するテレフタル酸残基以外のすべてのカルボン酸残基の全体モル％であり、ＯＨはヒドロキシル官能性化合物残基１００モル％に対するエチレングリコール残基以外のすべてのヒドロキシル官能性化合物残基の全体モル％である）
により定義される最大結晶化度Ｔcmaxを有し：そして
前記溶融加工ゾーンがバレル、熱をバレルに向ける加熱素子、バレル内のスクリュー及びスクリュー・モーターを含み、そして
同じＩｔ．Ｖ．同じ組成、Ｔcmaxよりも大きい結晶化度を有するポリエステルポリマーを溶融加工ゾーン内の等価溶融滞留時間で溶融加工して実質的に同じレベルのヘイズを有する同じ物品を形成するために、同じ設定値でモーター及び加熱素子に印加されるであろう全体電力よりも少ないある全体電力を、モーター及び加熱素子に印加する方法。
【請求項４１】
スクリューを回転させるために、より少ない電力をモーターに印加することを含む請求項４０に記載の方法。
【請求項４２】
物品が予備成形物である請求項４０に記載の方法。
【請求項４３】
ポリエステル粒子の低ピーク融点が１６０℃〜２１０℃の範囲内にあり、結晶化度が２５％〜４５％の範囲にある請求項４０に記載の方法。
【請求項４４】
少なくとも８９％のポリマーが未使用ポリマーであり、粒子が、ポリエステルポリマー中のカルボン酸成分残基１００モル％及びヒドロキシル成分残基１００モル％に対して、
（ａ）テレフタル酸及びテレフタル酸誘導体の少なくとも９５モル％の残基を含むカルボン酸成分並びに
（ｂ）エチレングリコールの少なくとも９５モル％の残基を含むヒドロキシル成分
を含む請求項４０に記載の方法。
【請求項４５】
低ピーク融点がショルダーである請求項４０に記載の方法。
【請求項４６】
粒子のＩｔ．Ｖ．が０．７８ｄＬ／ｇ〜１．１ｄＬ／ｇの範囲にある請求項４０に記載の方法。
【請求項４７】
粒子のＩｔ．Ｖ．が０．８１ｄＬ／ｇ〜１．２ｄＬ／ｇの範囲にある請求項４０に記載の方法。
【請求項４８】
粒子を運送用コンテナ中に含有させ、そして粒子が固相重合しない請求項４０に記載の方法。
【請求項４９】
粒子を水中で結晶化させる請求項４０に記載の方法。
【請求項５０】
Ａ）乾燥ゾーンが存在する場合、乾燥ゾーンで粒子を乾燥して乾燥粒子を製造し、
Ｂ）粒子を溶融加工ゾーン中に供給するか、又は乾燥ゾーンが存在する場合、乾燥粒子を溶融加工ゾーン中に供給し、
Ｃ）溶融加工ゾーン中で粒子を融解し、そして
Ｄ）融解生成物から物品を形成すること、
を含むポリエステルポリマー粒子を溶融加工する方法であって、溶融加工ゾーン中、又は存在する場合には乾燥ゾーン中に導入する前記ポリマー粒子が、ポリマー中のヒドロキシル残基に対して少なくとも８０モル％のエチレングリコール残基を含有すると共に、前記粒子が少なくとも７５％の未使用ポリエステルを含み、少なくとも０．７２ｄＬ／ｇのＩｔ．Ｖ．を有し、１０ｐｐｍ又はそれ以下の残留アセトアルデヒド含量を有すると共に、
（ｉｉｉ）少なくとも二つの融解ピークの一つが１４０℃〜２２０℃の範囲内にあると共に、少なくとも絶対値１Ｊ／ｇの融解吸熱面積を有する低ピーク融点である少なくとも二つの融解ピークを有するか、又は
（ｉｖ）少なくとも一つが、ＤＳＣ第一加熱走査で測定した場合に、２００℃又はそれ以下の温度で吸熱方向にある基線から外れる加熱曲線を有する１つ又はそれ以上の融解ピークを有し；
且つ、前記溶融加工ゾーンがバレル、熱をバレルに向ける加熱素子、バレル内で回転するスクリュー及びスクリューモーターを含み、そしてスクリュー回転数が、同じＩｔ．Ｖ．同じ組成、２２０℃を超える低ピーク融点又は二つのピークが存在しない単一のピーク融点を有するポリエステルポリマーを同じ電力で溶融加工して実質的に同じレベルのヘイズを有する同じ物品を形成するために適用されるスクリュー回転数よりも高いある設定値にある方法。
【請求項５１】
物品がシート又はフィルム又はパイプである請求項５０に記載の方法。
【請求項５２】
粒子が１６０℃〜２１０℃の範囲内の融点及び２５％〜４５％の範囲にある結晶化度を有する請求項５０に記載の方法。
【請求項５３】
ポリエステルポリマーが、ポリエステルポリマー中のカルボン酸成分残基１００モル％及びヒドロキシル成分残基１００モル％に対して、
（ａ）テレフタル酸、テレフタル酸誘導体、ナフタレン−２，６−ジカルボン酸、ナフタレン−２，６−ジカルボン酸誘導体又はそれらの混合物の少なくとも９０モル％の残基を含むカルボン酸成分及び
（ｂ）エチレングリコール又はプロパンジオールの少なくとも９０モル％の残基を含むヒドロキシル成分
を含む請求項５０に記載の方法。
【請求項５４】
少なくとも８９％のポリマーが未使用ポリマーであり、粒子が、ポリエステルポリマー中のカルボン酸成分残基１００モル％及びヒドロキシル成分残基１００モル％に対して、
（ａ）テレフタル酸及びテレフタル酸誘導体の少なくとも９５モル％の残基を含むカルボン酸成分及び
（ｂ）エチレングリコールの少なくとも９５モル％の残基を含むヒドロキシル成分
を含む請求項５０に記載の方法。
【請求項５５】
溶融加工ゾーン中、又は存在する場合には乾燥ゾーン中に供給する粒子のアセトアルデヒド含量が３ｐｐｍ又はそれ以下である請求項５０に記載の方法。
【請求項５６】
低ピーク融点がショルダーである請求項５０に記載の方法。
【請求項５７】
粒子のＩｔ．Ｖ．が０．７８ｄＬ／ｇ〜１．１ｄＬ／ｇの範囲にある請求項５０に記載の方法。
【請求項５８】
粒子のＩｔ．Ｖ．が０．８１ｄＬ／ｇ〜１．２ｄＬ／ｇの範囲にある請求項５０に記載の方法。
【請求項５９】
粒子が運送用コンテナ中に含有され、そして粒子が固相重合しない請求項５０に記載の方法。
【請求項６０】
粒子を水中で結晶化させる請求項５０に記載の方法。
【請求項６１】
Ａ）乾燥ゾーンが存在する場合、乾燥ゾーン中で粒子を乾燥して乾燥粒子を製造し、
Ｂ）粒子を溶融加工ゾーン中に供給するか、又は乾燥ゾーンが存在する場合、乾燥粒子を溶融加工ゾーン中に供給し、
Ｃ）溶融加工ゾーン中で粒子を融解し、そして
Ｄ）融解生成物から物品を形成させること、
を含むポリエステルポリマー粒子を溶融加工する方法であって、溶融加工ゾーン中、又は存在する場合には乾燥ゾーン中に導入する前記ポリマー粒子が、ポリマー中のヒドロキシル残基に対して少なくとも８０モル％のエチレングリコール残基を含有すると共に、前記粒子が少なくとも７５％の未使用ポリエステルを含み、少なくとも０．７２ｄＬ／ｇのＩｔ．Ｖ．を有し、１０ｐｐｍ又はそれ以下の残留アセトアルデヒド含量を有すると共に、
（ｖ）少なくとも二つの融解ピークの一つが１４０℃〜２２０℃の範囲内にあると共に、少なくとも絶対値１Ｊ／ｇの融解吸熱面積を有する低ピーク融点である少なくとも二つの融解ピークを有するか、又は
（ｖｉ）少なくとも一つが、ＤＳＣ第一加熱走査で測定した場合に、２００℃又はそれ以下の温度で吸熱方向にある基線から外れる加熱曲線を有する１又はそれ以上の融解ピークを有し；
且つ、前記溶融加工ゾーンがバレル、熱をバレルに向ける加熱素子、バレル内で回転するスクリュー及びスクリュー・モーターを含み、そして同じＩｔ．Ｖ．、同じ組成、２２０℃を超える低ピーク融点又は二つのピークが存在しない単一のピーク融点を有するポリエステルポリマーを、溶融加工ゾーンに対するすべて同じ他の設定値で溶融加工して実質的に同じレベルのヘイズを有する同じ物品を形成するために適用される溶融滞留時間よりも短いバレル内の溶融滞留時間を適用する方法。
【請求項６２】
物品がボトル予備成形物である請求項６１に記載の方法。
【請求項６３】
粒子が１６０℃〜２１０℃の範囲内の融点及び２５％〜４５％の範囲にある結晶化度を有する請求項６１に記載の方法。
【請求項６４】
少なくとも８９％のポリマーが未使用ポリマーであり、粒子が、ポリエステルポリマー中のカルボン酸成分残基１００モル％及びヒドロキシル成分残基１００モル％に対して、
（ａ）テレフタル酸及びテレフタル酸誘導体の少なくとも９５モル％の残基を含むカルボン酸成分並びに
（ｂ）エチレングリコールの少なくとも９５モル％の残基を含むヒドロキシル成分
を含む請求項６１に記載の方法。
【請求項６５】
溶融加工ゾーン中、又は存在する場合には乾燥ゾーン中に供給する粒子のアセトアルデヒド含量が３ｐｐｍ又はそれ以下である請求項６１に記載の方法。
【請求項６６】
低ピーク融点がショルダーである請求項６１に記載の方法。
【請求項６７】
粒子のＩｔ．Ｖ．が０．７８ｄＬ／ｇ〜１．１ｄＬ／ｇの範囲にある請求項６１に記載の方法。
【請求項６８】
粒子のＩｔ．Ｖ．が０．８１ｄＬ／ｇ〜１．２ｄＬ／ｇの範囲にある請求項６１に記載の方法。
【請求項６９】
粒子が運送用コンテナ中に含有され、そして粒子が固相重合しない請求項６１に記載の方法。
【請求項７０】
粒子を水中で結晶化させる請求項６１に記載の方法。
【請求項７１】
Ａ）乾燥ゾーンが存在する場合、乾燥ゾーン中で粒子を乾燥して乾燥粒子を製造し、
Ｂ）粒子を溶融加工ゾーン中に供給するか、又は乾燥ゾーンが存在する場合、乾燥粒子を溶融加工ゾーン中に供給し、
Ｃ）溶融加工ゾーン中で粒子を融解し、そして
Ｄ）融解生成物から物品を形成すること、
を含むポリエステルポリマー粒子を溶融加工する方法であって、溶融加工ゾーン中、又は存在する場合には乾燥ゾーン中に導入される前記ポリマー粒子が、ポリマー中のヒドロキシル残基に対して少なくとも８０モル％のエチレングリコール残基を含有すると共に、前記粒子が少なくとも７５％の未使用ポリエステルを含み、少なくとも０．７２ｄＬ／ｇのＩｔ．Ｖ．を有し、１０ｐｐｍ又はそれ以下の残留アセトアルデヒド含量を有すると共に、
（ｖｉｉ）少なくとも二つの融解ピークの一つが１４０℃〜２２０℃の範囲内にあると共に、少なくとも絶対値１Ｊ／ｇの融解吸熱面積を有する低ピーク融点である少なくとも二つの融解ピークを有するか、又は
（ｖｉｉｉ）少なくとも一つが、ＤＳＣ第一加熱走査で測定した場合に、２００℃又はそれ以下の温度で吸熱方向にある基線から外れる加熱曲線を有する１又はそれ以上の融解ピークを有し；
且つ、前記溶融加工ゾーンがバレル、金型又はオリフィス及び熱をバレルに向ける加熱素子を含み、バレル上のゾーンに最大温度を向ける加熱素子の温度設定値を確定し；前記温度設定値は、２２０℃を超える低ピーク融点、又は二つのピークが存在しない単一のピーク融点を有する同じポリエステルポリマー粒子を溶融加工して実質的に同じレベルのヘイズを有すると共に、温度設定以外の溶融加工ゾーンにおけるすべての同じ設定値を適用しての同じ物品を形成するために適用されるよりも、前記バレルゾーン中で低い方法。
【請求項７２】
物品がボトル予備成形物である請求項７１に記載の方法。
【請求項７３】
前記温度設定値で予備成形物中のアセトアルデヒド含量を下げる請求項７１に記載の方法。
【請求項７４】
バレルが射出成形機中のバレルである請求項７１に記載の方法。
【請求項７５】
バレルが押出成形機中のバレルである請求項７１に記載の方法。
【請求項７６】
粒子が１６０℃〜２１０℃の範囲内の融点及び２５％〜４５％の範囲の結晶化度を有する請求項７１に記載の方法。
【請求項７７】
少なくとも８９％のポリマーが未使用ポリマーであり、粒子が、ポリエステルポリマー中のカルボン酸成分残基１００モル％及びヒドロキシル成分残基１００モル％に対して、
（ａ）テレフタル酸及びテレフタル酸誘導体の少なくとも９５モル％の残基を含むカルボン酸成分並びに
（ｂ）エチレングリコールの少なくとも９５モル％の残基を含むヒドロキシル成分
を含む請求項７１に記載の方法。
【請求項７８】
溶融加工ゾーン中、又は存在する場合乾燥ゾーン中に供給する粒子のアセトアルデヒド含量が３ｐｐｍ又はそれ以下である請求項７１に記載の方法。
【請求項７９】
低ピーク融点がショルダーである請求項７１に記載の方法。
【請求項８０】
粒子のＩｔ．Ｖ．が０．７８ｄＬ／ｇ〜１．１ｄＬ／ｇの範囲にある請求項７１に記載の方法。
【請求項８１】
粒子のＩｔ．Ｖ．が０．８１ｄＬ／ｇ〜１．２ｄＬ／ｇの範囲にある請求項７１に記載の方法。
【請求項８２】
粒子が運送用コンテナ中に含有され、そして粒子が固相重合しない請求項７１に記載の方法。
【請求項８３】
粒子を水中で結晶化させる請求項７１に記載の方法。
【請求項８４】
７５％を超える未使用ポリエステルポリマーを含むポリマー粒子を溶融加工することから得られるボトル予備成形物であって、前記粒子が、
Ａ）少なくとも０．７２ｄＬ／ｇのＩｔ．Ｖ．及び
Ｂ）１０ｐｐｍ又はそれ以下の残留アセトアルデヒド及び
Ｃ）少なくとも二つの融解ピークの一つが１４０℃〜２２０℃の範囲内にあると共に、少なくとも絶対値１Ｊ／ｇの融解吸熱面積を有する低ピーク融点である少なくとも二つの融解ピーク
を有する予備成形物。
【請求項８５】
７ｐｐｍ又はそれ以下の残留アセトアルデヒド含量を有する請求項８４に記載の予備成形物。
【請求項８６】
３ｐｐｍ又はそれ以下の残留アセトアルデヒド含量を有する請求項８４に記載の予備成形物。
【請求項８７】
粒子が１３０℃〜２３０℃の範囲内の融点を有する請求項８４に記載の予備成形物。
【請求項８８】
低ピーク融点が少なくとも１５０℃であり、２１０℃を超えない請求項８４に記載の予備成形物。
【請求項８９】
低ピーク融点が少なくとも１６０℃であり、２００℃を超えない請求項８４に記載の予備成形物。
【請求項９０】
低ピーク融点が１９０℃を超えない請求項８４に記載の予備成形物。
【請求項９１】
結晶化度が２５％〜４５％の範囲にある請求項８４に記載の予備成形物。
【請求項９２】
結晶化度が３０％〜４０％の範囲にある請求項８４に記載の予備成形物。
【請求項９３】
数平均粒子重量が１００粒子当り少なくとも１．０ｇであり、１００粒子当り１００ｇ以下である請求項８４に記載の予備成形物。
【請求項９４】
粒子が運送用コンテナ中に含有される請求項８４に記載の予備成形物。
【請求項９５】
粒子が貯蔵サイロ中に貯蔵されるか、又は乾燥機ホッパー中に含有される請求項８４に記載の予備成形物。
【請求項９６】
ポリマーのＩｔ．Ｖ．が０．７８ｄＬ／ｇ〜１．１ｄＬ／ｇの範囲にある請求項８４に記載の予備成形物。
【請求項９７】
少なくとも９５％のポリマーが未使用ポリマーである請求項８４に記載の予備成形物。
【請求項９８】
ポリエステルポリマーが、ポリエステルポリマー中のカルボン酸成分残基１００モル％及びヒドロキシル成分残基１００モル％に対して、
（ａ）テレフタル酸、テレフタル酸誘導体、ナフタレン−２，６−ジカルボン酸、ナフタレン−２，６−ジカルボン酸誘導体又はそれらの混合物の少なくとも９０モル％の残基を含むカルボン酸成分及び
（ｂ）エチレングリコール又はプロパンジオールの少なくとも９０モル％の残基を含むヒドロキシル成分
を含む請求項８４に記載の予備成形物。
【請求項９９】
ポリエステルポリマーが、ポリエステルポリマー中のカルボン酸成分残基１００モル％及びヒドロキシル成分残基１００モル％に対して、
（ａ）テレフタル酸及び／又はテレフタル酸誘導体の少なくとも９５モル％の残基を含むカルボン酸成分並びに
（ｂ）エチレングリコールの少なくとも９５モル％の残基を含むヒドロキシル成分
を含む請求項８４に記載の予備成形物。
【請求項１００】
１６０℃〜２００℃の範囲内の融点、２５％〜４５％の範囲にある結晶化度を有し、数平均粒子重量が１００粒子当り少なくとも１．０ｇであり、１００粒子当り１００ｇを超えず、残留アセトアルデヒド含量が７ｐｐｍ又はそれ以下である請求項８４に記載の予備成形物。
【請求項１０１】
ポリマーのＩｔ．Ｖ．が０．７８ｄＬ／ｇ〜１．１ｄＬ／ｇまでの範囲にあり、少なくとも９５％のポリマーが未使用ポリマーであり、２ｐｐｍ又はそれ以下の残留アセトアルデヒドを含有する請求項１００に記載の予備成形物。
【請求項１０２】
請求項８４に記載の予備成形物から得られる延伸中空成形ボトル。
【請求項１０３】
低ピーク融点がショルダーである請求項８４に記載の予備成形物。
【請求項１０４】
粒子のＩｔ．Ｖ．が０．７８ｄＬ／ｇ〜１．１ｄＬ／ｇの範囲にある請求項８４に記載の予備成形物。
【請求項１０５】
粒子のＩｔ．Ｖ．が０．８１ｄＬ／ｇ〜１．２ｄＬ／ｇの範囲にある請求項８４に記載の予備成形物。
【請求項１０６】
粒子を水中で結晶化させる請求項８４に記載の予備成形物。
【請求項１０７】
粒子が運送用コンテナ中に含有され、そして粒子が固相重合しない請求項８４に記載の予備成形物。
【請求項１０８】
ポリエチレンテレフタレートポリマー及び２０％又はそれ以下の改質剤により改質されたコポリマーを含むポリマー粒子のバルクであって、前記粒子が７５％を超える未使用ポリエステルポリマーを含むと共に、
Ａ）少なくとも０．７２ｄＬ／ｇのＩｔ．Ｖ．及び
Ｂ）１０ｐｐｍ又はそれ以下の残留アセトアルデヒド及び
Ｃ）ＤＳＣ第一加熱走査で測定した場合に、加熱曲線が２００℃又はそれ以下の温度で吸熱方向にある基線から外れる融点トレース
を有するバルク状粒子。
【請求項１０９】
加熱曲線が１９０℃又はそれ以下の温度で吸熱方向にある基線から外れる請求項１０８に記載の粒子。
【請求項１１０】
加熱曲線が１８０℃又はそれ以下の融解温度で吸熱方向にある基線から外れる請求項１０８に記載の粒子。
【請求項１１１】
ポリエステルポリマーが、ポリエステルポリマー中のカルボン酸成分残基１００モル％及びヒドロキシル成分残基１００モル％に対して、
（ａ）テレフタル酸、テレフタル酸誘導体、ナフタレン−２，６−ジカルボン酸、ナフタレン−２，６−ジカルボン酸誘導体又はそれらの混合物の少なくとも９０モル％の残基を含むカルボン酸成分及び
（ｂ）エチレングリコール又はプロパンジオールの少なくとも９０モル％の残基を含むヒドロキシル成分
を含む請求項１０８に記載の粒子。
【請求項１１２】
ポリエステルポリマーが、ポリエステルポリマー中のカルボン酸成分残基１００モル％及びヒドロキシル成分残基１００モル％に対して、
（ａ）テレフタル酸及び／又はテレフタル酸誘導体の少なくとも９５モル％の残基を含むカルボン酸成分並びに
（ｂ）エチレングリコールの少なくとも９５モル％の残基を含むヒドロキシル成分
を含む請求項１０８に記載の粒子。
【請求項１１３】
含有される粒子が固相重合しない請求項１０８に記載の粒子。
【請求項１１４】
粒子が運送用コンテナ中に含有される請求項１０８に記載の粒子。
【請求項１１５】
粒子を水中で結晶化させる請求項１０８に記載の粒子。
【請求項１１６】
７ｐｐｍ又はそれ以下の残留アセトアルデヒド含量を有する請求項１０８に記載の粒子。
【請求項１１７】
３ｐｐｍ又はそれ以下の残留アセトアルデヒド含量を有する請求項１０８に記載の粒子。
【請求項１１８】
粒子が２０％範囲内の結晶化度及び以下の式：
Ｔcmax＝５０％−ＣＡ−ＯＨ
（式中、ＣＡはカルボン酸残基１００モル％に対するテレフタル酸残基以外のすべてのカルボン酸残基の全体モル％であり、ＯＨはヒドロキシル官能性化合物残基１００モル％に対するエチレングリコール残基以外のすべてのヒドロキシル官能性化合物残基の全体モル％である）
により定義される最大結晶化度Ｔcmaxを有する、請求項１０８に記載の粒子。
【請求項１１９】
低融点が少なくとも１５０℃であり、そして２１０℃を超えない請求項１０８に記載の粒子。
【請求項１２０】
低ピーク融点が少なくとも１６０℃であり、そして２００℃を超えない請求項１０８に記載の粒子。
【請求項１２１】
低ピーク融点が１９０℃を超えない請求項１０８に記載の粒子。
【請求項１２２】
結晶化度が２５％〜４５％の範囲にある請求項１０８に記載の粒子。
【請求項１２３】
結晶化度が３０％〜４０％の範囲にある請求項１０８に記載の粒子。
【請求項１２４】
数平均粒子重量が１００粒子当り少なくとも１．０ｇであり、そして１００粒子当り１００ｇ以下である請求項１０８に記載の粒子。
【請求項１２５】
粒子が貯蔵サイロ中に貯蔵されるか、又は乾燥機ホッパー中に含有される請求項１０８に記載の粒子。
【請求項１２６】
ポリマーのＩｔ．Ｖ．が０．７５ｄＬ／ｇ〜１．１ｄＬ／ｇまでの範囲にある請求項１０８に記載の粒子。
【請求項１２７】
少なくとも９５％のポリマーが未使用ポリマーである請求項１０８に記載の粒子。
【請求項１２８】
１６０℃〜２１０℃の範囲内の低ピーク融点、２５％〜４５％の範囲にある結晶化度を有し、数平均粒子重量が１００粒子当り少なくとも１．０ｇであり、１００粒子当り１００ｇを超えず、残留アセトアルデヒド含量が７ｐｐｍ又はそれ以下である請求項１０８に記載の粒子。
【請求項１２９】
ポリマーのＩｔ．Ｖ．が０．７５ｄＬ／ｇ〜１．１ｄＬ／ｇまでの範囲にあり、少なくとも９５％のポリマーが未使用ポリマーであり、そして２ｐｐｍ又はそれ以下の残留アセトアルデヒドを含有する請求項１２８に記載の粒子。
【請求項１３０】
低ピーク融点がショルダーである請求項１０８に記載の粒子。
【請求項１３１】
粒子のＩｔ．Ｖ．が０．７８ｄＬ／ｇ〜１．１ｄＬ／ｇの範囲にある請求項１０８に記載の粒子。
【請求項１３２】
粒子のＩｔ．Ｖ．が０．８１ｄＬ／ｇ〜１．２ｄＬ／ｇの範囲にある請求項１０８に記載の粒子。
【請求項１３３】
粒子が運送用コンテナ中に含有されると共に、粒子が固相重合しない請求項１０８に記載の粒子。
【請求項１３４】
ポリエステルポリマーが、
（ａ）テレフタル酸及び／又はテレフタル酸誘導体の少なくとも９５モル％の残基を含むカルボン酸成分並びに
（ｂ）エチレングリコールの少なくとも９５モル％の残基を含むヒドロキシル成分
を含む請求項１０８に記載の粒子。